(57)【要約】      （修正有）【課題】突出型ノズルを備えるノズルプレート及びその製造方法を提供する。【解決手段】ボディ部５１０と、ボディ部５１０から突出して形成されるノズル５２０と、を備えるノズルプレート５００である。基板の下面を異方性ウェットエッチングによりノズルの下部を構成し、基板の上面を異方性ドライエッチングによりノズル上部を構成する。ノズルの外壁面は、基板の下面に対して所定角度に傾斜して形成されるため、ノズル５２０の壁はノズル５２０の吐出口から遠ざかるほど厚く形成され、強固なノズル構造が具現されうる。【選択図】図１
2010125853.tif 000002
【特許請求の範囲】
【請求項１】
ボディ部と、
前記ボディ部から突出して形成されるノズルと、を備え、
前記ノズルの壁は、前記ノズルの吐出口から遠ざかるほど厚く形成されていることを特徴とするノズルプレート。
【請求項２】
前記ノズルの下部は、前記ノズルの吐出口側に行くほど減少する断面積を有する空間を画定しており、
前記ノズルの上部は、前記ノズルの下部から前記ノズルの吐出口側に延び、一定の断面積を有する空間を画定していることを特徴とする請求項１に記載のノズルプレート。
【請求項３】
前記ノズルの下部の内壁面は、前記ボディ部の表面に対して所定角度に傾斜して形成されており、
前記ノズルの外壁面は、前記ボディ部の表面に対して前記ノズルの下部の内壁面より小さい角度に傾斜して形成されていることを特徴とする請求項２に記載のノズルプレート。
【請求項４】
前記ボディ部は、＜１００＞結晶方向のシリコンからなることを特徴とする請求項３に記載のノズルプレート。
【請求項５】
前記ノズルの下部の内壁面は、（１００）結晶面に対して５４．７°傾斜した４つの（１１１）結晶面で構成されることを特徴とする請求項４に記載のノズルプレート。
【請求項６】
前記ノズルの下部及び上部のそれぞれは、前記ノズルの吐出口側に沿って一定の断面積を有する空間を画定しており、
前記ノズルの上部は、前記ノズルの下部より小さな断面積を有する空間を画定していることを特徴とする請求項１に記載のノズルプレート。
【請求項７】
前記ノズルの外壁面は、前記ボディ部の表面に対して所定角度に傾斜して形成されていることを特徴とする請求項６に記載のノズルプレート。
【請求項８】
前記ノズルの内壁面は、円形または多角形の断面形状を有することを特徴とする請求項１〜７のいずれか１項に記載のノズルプレート。
【請求項９】
前記ノズルの外壁面は、円形または多角形の断面形状を有することを特徴とする請求項１〜８のいずれか１項に記載のノズルプレート。
【請求項１０】
前記ボディ部の両側に沿って形成された突出部をさらに備えることを特徴とする請求項１〜９のいずれか１項に記載のノズルプレート。
【請求項１１】
ノズルの下部を形成するための第１エッチングマスクを基板の下面に形成する工程と、
前記第１エッチングマスクを利用して、前記基板の下面を異方性エッチングすることにより、前記ノズルの下部を形成する工程と、
前記基板の上面にアイランドパターンを有する第２エッチングマスクを形成する工程と、
前記第２エッチングマスクを利用して、前記基板の上面を異方性ウェットエッチングすることにより、前記基板の上面にアイランドを形成する工程と、
前記ノズルの上部を形成するための第３エッチングマスクを前記基板上に形成する工程と、
前記第３エッチングマスクを利用して、前記アイランドの上面を異方性エッチングすることにより、前記ノズルの上部を形成する工程と、を含み、
前記ノズルの壁は、前記ノズルの吐出口から遠ざかるほど厚く形成されることを特徴とするノズルプレートの製造方法。
【請求項１２】
前記ノズルの上部は、異方性ドライエッチングによって、前記ノズルの長手方向に沿って一定の断面積を有する空間を画定するように形成されることを特徴とする請求項１１に記載のノズルプレートの製造方法。
【請求項１３】
前記ノズルの下部は、異方性ウェットエッチングによって、前記ノズルの上部側に行くほど断面積が減少する空間を画定するように形成されることを特徴とする請求項１２に記載のノズルプレートの製造方法。
【請求項１４】
前記ノズルの下部の内壁面は、前記基板の下面に対して所定角度に傾斜して形成され、
前記ノズルの外壁面は、前記基板の下面に対して前記ノズルの下部の内壁面より小さい角度に傾斜して形成されることを特徴とする請求項１３に記載のノズルプレートの製造方法。
【請求項１５】
前記基板は、＜１００＞結晶方向のシリコン基板であることを特徴とする請求項１４に記載のノズルプレートの製造方法。
【請求項１６】
前記ノズルの下部の内壁面は、（１００）結晶面に対して５４．７°傾斜した４つの（１１１）結晶面で構成されることを特徴とする請求項１５に記載のノズルプレートの製造方法。
【請求項１７】
前記ノズルの下部は、異方性ドライエッチングによって、前記ノズルの長手方向に沿って一定の断面積を有する空間を画定するように形成されることを特徴とする請求項１２に記載のノズルプレートの製造方法。
【請求項１８】
前記ノズルの下部は、前記ノズルの上部より大きな断面積を有する空間を画定することを特徴とする請求項１７に記載のノズルプレートの製造方法。
【請求項１９】
前記ノズルの外壁面は、前記基板の下面に対して所定角度に傾斜して形成されることを特徴とする請求項１７または１８に記載のノズルプレートの製造方法。
【請求項２０】
前記第２エッチングマスクは、突出部パターンを含み、
前記突出部パターンによって、前記基板の両側に沿って突出部を形成する工程をさらに含むことを特徴とする請求項１１〜１９のいずれか１項に記載のノズルプレートの製造方法。
【発明の詳細な説明】
【技術分野】
【０００１】
本発明は、突出型ノズルを備えるノズルプレート及びその製造方法に関する。
【背景技術】
【０００２】
一般的に、インクジェットプリンティング技術は、ノズルプレートに形成されたノズルを通じてインクの微小な液滴を印刷媒体上の所望の位置に吐出させることによって、所定画像を印刷する技術を称す。最近では、このようなインクジェットプリンティング技術が画像の印刷以外にも、印刷電子工学、バイオテクノロジー、またはバイオサイエンスのように、多様な分野に応用されている。このようなインクジェットプリンティング技術は、一回の工程でパターンが形成できるため、フォトリソグラフィ工程に比べて、コストを大きく低減させうるという長所がある。そして、インクジェットプリンティング技術は、電子回路の製作において、ガラス基板以外に、フレキシブル基板に対しても使われうるので、フレキシブルディスプレイ装置分野にも好適に適用されうる。
【０００３】
インクジェットプリンティング技術としては、熱源を利用してバブルを発生させ、このバブルが膨張力によって液滴を吐出させる熱駆動方式のプリンティング技術と、圧電体の変形を利用して液滴を吐出させる圧電方式のプリンティング技術とがある。一方、最近では、静電気力を利用して液滴を吐出させる電子流体力学方式のプリンティング技術が開発されているが、このような電子流体力学方式のプリンティング技術は、既存の熱駆動方式や圧電方式に比べて、吐出される液滴の体積を大きく減らせるという長所がある。
【０００４】
インクジェットプリンティング技術が前記印刷電子工学、バイオテクノロジー、またはバイオサイエンスのような分野に適用されるためには、ノズルから吐出される液滴の体積が小さく、また、吐出された液滴が所望の位置に正確に到達せねばならない。このように、吐出液滴の体積を減らすためには、ノズルプレートに形成されたノズルの直径が小さくなければならない。そして、突出したノズル構造を有するノズルプレートでは、前記ノズル構造が脆弱にならないように強固なノズル壁が要求される。
【先行技術文献】
【特許文献】
【０００５】
【特許文献１】韓国特許出願公開第２００７−００４３５９１号明細書
【特許文献２】韓国特許出願公開第２００７−００６０９２４号明細書
【特許文献３】特開２００３−３１１９７２号公報
【特許文献４】特開平５−２２９１２８号公報
【発明の概要】
【発明が解決しようとする課題】
【０００６】
本発明が解決しようとする課題は、突出型ノズルを備えるノズルプレート及びその製造方法を提供することである。
【課題を解決するための手段】
【０００７】
前記課題を達成するために、本発明の一側面によるノズルプレートは、ボディ部と、前記ボディ部から突出して形成されるノズルと、を備え、前記ノズルの壁は、前記ノズルの吐出口から遠ざかるほど厚く形成されている。
【０００８】
前記ノズルの下部は、前記ノズルの吐出口側に行くほど減少する断面積を有する空間を画定しており、前記ノズルの上部は、前記ノズルの下部から前記ノズルの吐出口側に延び、一定の断面積を有する空間を画定しうる。
【０００９】
前記ノズルの下部の内壁面は、前記ボディ部の表面に対して所定角度に傾斜して形成されており、前記ノズルの外壁面は、前記ボディ部の表面に対して前記ノズルの下部の内壁面より小さい角度に傾斜して形成されうる。
【００１０】
前記ボディ部は、＜１００＞結晶方向のシリコンからなりうる。この場合、前記ノズルの下部の内壁面は、（１００）結晶面に対して５４．７°傾斜した４つの（１１１）結晶面で構成されうる。
【００１１】
前記ノズルの下部及び上部のそれぞれは、前記ノズルの吐出口側に沿って一定の断面積を有する空間を画定しており、前記ノズルの上部は、前記ノズルの下部より小さな断面積を有する空間を画定しうる。ここで、前記ノズルの外壁面は、前記ボディ部の表面に対して所定角度に傾斜して形成されうる。
【００１２】
前記ノズルの内壁面は、円形または多角形の断面形状を有しうる。そして、前記ノズルの外壁面も、円形または多角形の断面形状を有しうる。
【００１３】
前記ノズルプレートは、前記ボディ部の両側に沿って形成された突出部をさらに備える。
【００１４】
また、前記課題を達成するために、本発明の他の側面によるノズルプレートの製造方法は、ノズルの下部を形成するための第１エッチングマスクを基板の下面に形成する工程と、前記第１エッチングマスクを利用して、前記基板の下面を異方性エッチングすることにより、前記ノズルの下部を形成する工程と、前記基板の上面にアイランドパターンを有する第２エッチングマスクを形成する工程と、前記第２エッチングマスクを利用して、前記基板の上面を異方性ウェットエッチングすることにより、前記基板の上面にアイランドを形成する工程と、前記ノズルの上部を形成するための第３エッチングマスクを前記基板上に形成する工程と、前記第３エッチングマスクを利用して、前記アイランドの上面を異方性エッチングすることにより、前記ノズルの上部を形成する工程と、を含み、前記ノズルの壁は、前記ノズルの吐出口から遠ざかるほど厚く形成される。
【００１５】
前記ノズルの上部は、異方性ドライエッチングによって、前記ノズルの長手方向に沿って一定の断面積を有する空間を画定するように形成されうる。
【００１６】
前記ノズルの下部は、異方性ウェットエッチングによって、前記ノズルの上部側に行くほど断面積が減少する空間を画定するように形成されうる。ここで、前記ノズルの下部の内壁面は、前記基板の下面に対して所定角度に傾斜して形成され、前記ノズルの外壁面は、前記基板の下面に対して前記ノズルの下部の内壁面より小さい角度に傾斜して形成されうる。
【００１７】
前記ノズルの下部は、異方性ドライエッチングによって、前記ノズルの長手方向に沿って一定の断面積を有する空間を画定するように形成されうる。この場合、前記ノズルの下部は、前記ノズルの上部より大きな断面積を有する空間を画定しうる。ここで、前記ノズルの外壁面は、前記基板の下面に対して所定角度に傾斜して形成されうる。
【００１８】
前記第２エッチングマスクは、突出部パターンを含み、前記突出部パターンによって前記基板の両側に沿って突出部を形成する工程がさらに含まれうる。
【発明の効果】
【００１９】
本実施形態によれば、ノズル壁を吐出口から遠ざかるほど厚く形成することによって、強固なノズル構造を有するノズルプレートを具現しうる。
【図面の簡単な説明】
【００２０】
【図１】本発明の一実施形態によるノズルプレートの一部を概略的に示す斜視図である。
【図２】図１に示されたノズルプレートの平面図である。
【図３】図２のIII-III’線に沿った断面図である。
【図４Ａ】図１に示されたノズルプレートにおけるノズル上部の断面を示す図である。
【図４Ｂ】図１に示されたノズルプレートにおけるノズル下部の断面を示す図である。
【図５】本発明の他の実施形態によるノズルプレートの断面を示す図である。
【図６Ａ】図１に示されたノズルプレートの製造方法を説明するための図である。
【図６Ｂ】図６Ａに示される基板の底面図である。
【図７Ａ】図６Ａに後続する図である。
【図７Ｂ】図７Ａに示される基板の底面図である。
【図８】図７Ａに後続する図である。
【図９Ａ】図８に後続する図である。
【図９Ｂ】図９Ａに示される基板の平面図である。
【図１０Ａ】図９Ａに後続する図である。
【図１０Ｂ】図１０Ａに示される基板の平面図である。
【図１１】図１０Ａに後続する図である。
【図１２】図１１に後続する図である。
【図１３】図１２に後続する図である。
【図１４Ａ】図１３に後続する図である。
【図１４Ｂ】図１４Ａに示される基板の平面図である。
【図１５】図５に示されたノズルプレートの製造方法を説明するための図である。
【図１６】図１５に後続する図である。
【図１７】図１６に後続する図である。
【図１８】図１７に後続する図である。
【図１９】図１８に後続する図である。
【図２０】図１９に後続する図である。
【図２１】図２０に後続する図である。
【発明を実施するための形態】
【００２１】
以下、添付された図面を参照して、本発明の実施形態を詳細に説明する。図面において、同じ参照符号は、同じ構成要素を表し、各構成要素のサイズや厚さは、説明の明瞭性のために誇張している。
【００２２】
図１は、本発明の一実施形態によるノズルプレートの一部を概略的に示す斜視図である。そして、図２は、図１に示されたノズルプレートの平面図であり、図３は、図２のIII-III’に沿った断面図である。図４Ａ及び図４Ｂは、図１に示されたノズルプレートにおけるノズル上部の断面及びノズル下部の断面をそれぞれ示した図である。
【００２３】
図１〜図４Ｂを参照すれば、本実施形態によるノズルプレート５００は、ボディ部５１０と、ボディ部５１０から突出して形成される複数のノズル５２０と、を備える。ここで、ノズル壁５２１の厚さＮｔは、ノズル５２０の吐出口５２６から遠ざかるほど次第に厚く形成される。そして、ノズル５２０を保護するために、ボディ部５１０の両側に沿って突出部５３０がさらに形成されうる。
【００２４】
ノズル下部５２０ｂは、ノズル５２０の吐出口５２６側に行くほど断面積が次第に減少する空間５２４ｂを画定する形状を有しうる。ノズル下部５２０ｂの内壁面５２３ｂは、図４Ｂに示されたように、矩形の断面形状を有しうる。しかし、これに限定されず、ノズル下部５２０ｂの内壁面５２３ｂは、円形または多様な多角形の断面形状を有しうる。ノズル下部５２０ｂの内壁面５２３ｂは、ボディ部５１０の表面に対して所定角度θ１傾斜して形成されうる。例えば、ボディ部５１０が＜１００＞結晶方向のシリコンからなる場合には、ノズル下部５２０ｂの内壁面５２３ｂは、（１００）結晶面に対して、約５４．７°傾斜した４つの（１１１）結晶面で構成されうる。ノズル上部５２０ａは、ノズル下部５２０ｂからノズル５２０の吐出口５２６側に延びうる。ここで、ノズル上部５２０ａは、一定の断面積を有する空間５２４ａを画定しうる。ノズル上部５２０ａの内壁面５２３ａは、図４Ａに示されたように、円形の断面形状を有しうる。しかし、これに限定されず、ノズル上部５２０ａの内壁面５２３ａは、多様な多角形の断面形状を有することもある。
【００２５】
ノズル５２０の外壁面５２２は、ボディ部５１０の表面に対して所定角度θ２傾斜して形成されうる。ノズル５２０の外壁面５２２は、図４Ａ及び図４Ｂに示されたように、八角形の断面形状を有しうる。しかし、これに限定されず、ノズル５２０の外壁面５２２は、円形または多様な多角形の断面形状を有しうる。ノズル外壁面５２２の傾斜角θ２は、ノズル下部５２０ｂの内壁面５２３ｂの傾斜角θ１より小さくありうる。これにより、ノズル壁５２１は、ノズル５２０の吐出口５２６から遠ざかるほど次第に厚く形成されうる。このように、ノズル壁５２１がノズル５２０の吐出口５２６から遠ざかるほど厚く形成されれば、さらに強固なノズル構造が得られるので、信頼できるノズルプレート５００が得られる。一方、図面には示されていないが、ノズル５２０の内壁面５２３ａ，５２３ｂを含むノズルプレート５００の全面には、図１４Ａに示されたように、所定の酸化物層２０６、例えば、シリコン酸化物層が形成されることもある。
【００２６】
図５は、本発明の他の実施形態によるノズルプレートの断面を示す図面である。
【００２７】
図５を参照すれば、本実施形態によるノズルプレート６００は、ボディ部６１０と、ボディ部６１０から突出して形成される複数のノズル６２０と、を備える。ここで、ノズル壁６２１の厚さは、ノズル６２０の吐出口６２６から遠ざかるほど次第に厚く形成される。そして、ノズル６２０を保護するために、ボディ部６１０の両側に沿って突出部６３０がさらに形成されうる。ノズル下部６２０ｂは、ノズル６２０の吐出口６２６側に沿って一定の断面積を有する空間６２４ｂを画定しうる。ノズル下部６２０ｂの内壁面６２３ｂは、円形または多角形の断面形状を有しうる。ノズル上部６２０ａは、一定の断面積を有する空間６２４ａを画定しうる。ここで、ノズル上部６２０ａは、ノズル下部６２０ｂよりも小さい断面積を有する空間を画定しうる。このようなノズル上部６２０ａの内壁面６２３ａは、円形または多角形の断面形状を有しうる。
【００２８】
ノズル６２０の外壁面６２２は、ボディ部６１０の表面に対して所定角度に傾斜して形成されうる。これにより、ノズル壁６２１は、ノズル６２０の吐出口６２６から遠ざかるほど厚く形成されうる。このようなノズル６２０の外壁面６２２は、円形または多角形の断面形状を有しうる。
【００２９】
以下では、本発明のさらに他の実施形態によるノズルプレートの製造方法を説明する。図６Ａ〜図１４Ｂは、図１に示されたノズルプレートの製造方法を説明するための図である。
【００３０】
図６Ａ及び図６Ｂは、基板５０１の下面に第１エッチングマスク２０１が形成された様子を示した断面図及び底面図である。図６Ａ及び図６Ｂを参照すれば、まず、基板５０１を準備する。基板５０１としては、シリコン基板、例えば、＜１００＞結晶方向のシリコン基板が使われうる。しかし、これに限定されるものではない。次いで、基板５０１の下面にノズル下部領域を露出させる貫通孔２０１ａが形成された第１エッチングマスク２０１を形成する。このような第１エッチングマスク２０１は、基板５０１の下面に所定の酸化物層、例えば、シリコン酸化物層を形成した後、これをパターニングすることによって形成されうる。
【００３１】
図７Ａ及び図７Ｂは、基板５０１の下面をエッチングすることによって、ノズル下部５２０ｂが形成された様子を示した断面図及び底面図である。図７Ａ及び図７Ｂを参照すれば、第１エッチングマスク２０１を利用して、基板５０１の下面を異方性ウェットエッチングすることによって、ノズル下部５２０ｂを形成する。この時に使われるエッチング液としては、ＴＭＡＨ（Ｔｒｉｍｅｔｈｙｌａｍｍｏｎｉｕｍ  ｈｙｄｒｏｘｉｄｅ）溶液またはＫＯＨ溶液が使われうる。しかし、これらに限定されるものではない。このような異方性ウェットエッチングによって、ノズル下部５２０ｂは、基板５０１の上部側に行くほど断面積が次第に減少する空間を画定するように形成されうる。これにより、ノズル下部５２０ｂの内壁面５２３ｂは、基板５０１の表面に対して所定角度に傾斜して形成されうる。このようなノズル下部５２０ｂの内壁面５２３ｂは、円形または多角形の断面形状を有しうる。例えば、基板５０１として＜１００＞結晶方向のシリコン基板が使われる場合、ノズル下部５２０ｂの内壁面５２３ｂは、（１００）結晶面に対して約５４．７°傾斜した４つの（１１１）結晶面で構成されうる。次いで、図８に示されたように、所望の上部ノズル５２０ａ（図１４Ａ）の長さに対応するように、基板５０１を所望の厚さに加工する。
【００３２】
図９Ａ及び図９Ｂは、ノズル下部５２０ｂが形成された基板５０１の上面に、第２エッチングマスク２０３が形成された様子を示した断面図及び平面図である。図９Ａ及び図９Ｂを参照すれば、基板５０１の上面に、ノズル５２０（図１４Ａ）に対応するアイランドパターン（ｉｓｌａｎｄ  ｐａｔｔｅｒｎ）２０３ａを有する第２エッチングマスク２０３を形成する。ここで、第２エッチングマスク２０３には、後述する突出部５３０（図１４Ａ）に対応する突出部パターン２０３ｂがさらに形成されうる。第２エッチングマスク２０３は、ノズル下部５２０ｂが形成された基板５０１の全面に所定の酸化物層、例えば、シリコン酸化物層を形成した後、基板５０１の上面に形成された酸化物層をパターニングすることによって形成されうる。この過程で、ノズル下部５２０ｂが形成された基板５０１の下面に酸化物層２０２が形成される。
【００３３】
図１０Ａ及び図１０Ｂは、基板５０１の上面をエッチングすることによって、ノズル５２０の外壁面５２２を形成した様子を示した断面図及び平面図である。図１０Ａ及び図１０Ｂを参照すれば、第２エッチングマスク２０３を利用して、基板５０１の上面を所定深さに異方性ウェットエッチングすれば、基板５０１の上面に、アイランドパターン２０３ａによって突出したアイランドが形成され、このアイランドの周囲にトレンチ２２０が形成される。そして、突出部パターン２０３ｂによって、基板５０１の両側に沿って突出部５３０が形成されうる。この時に使われるエッチング液としては、ＴＭＡＨ溶液またはＫＯＨ溶液が使われうる。しかし、これらに限定されるものではない。
【００３４】
このような異方性ウェットエッチングによって、ノズル５２０の外壁面５２２が基板５０１の下面またはトレンチ２２０の底面に対して所定角度だけ傾斜して形成されうる。ここで、ノズル５２０の外壁面５２２は、基板５０１の下面に対して、ノズル下部５２０ｂの内壁面５２３ｂより小さな角度に傾斜して形成されうる。これにより、ノズル壁５２１がノズル５２０の吐出口から遠ざかるほど次第に厚く形成されうる。例えば、基板５０１として＜１００＞結晶方向のシリコン基板が使われる場合、ノズル５２０の外壁面５２２は、（１００）結晶面に対して約４３〜４５°傾斜して形成されうる。図１０Ｂには、基板５０１として（１００）結晶方向のシリコン基板が使われる場合、ノズル５２０の外壁面５２２が８個の結晶面で構成される場合が例示的に示されている。しかし、本実施形態は、これに限定されず、ノズル５２０の外壁面５２２は、円形または多様な多角形の断面形状を有しうる。次いで、基板上に形成された酸化物層２０２及び第２エッチングマスク２０３を除去する。
【００３５】
図１１は、基板５０１の全面に酸化物層を形成した様子を示した断面図である。図１１を参照すれば、基板５０１の全面に所定の酸化物層２０４，２０５、例えば、シリコン酸化物層を形成する。図１２は、基板５０１上に、ノズル上部５２０ａの形成のための第３エッチングマスク２０７が形成された状態を示した断面図である。図１２を参照すれば、基板５０１の上面に形成された酸化物層２０５上に、ノズル上部領域を露出させる貫通孔が形成された第３エッチングマスク２０７を形成する。
【００３６】
このような第３エッチングマスク２０７は、基板５０１の上面に形成された酸化物層２０５上にフォトレジストを塗布し、これをパターニングすることによって形成されうる。ここで、前記フォトレジストの塗布は、例えば、スプレーコーターによって行われうる。しかし、これに限定されるものではない。
【００３７】
図１３は、ノズル上部５２０ａを形成した様子を示した断面図である。図１３を参照すれば、第３エッチングマスク２０７を利用して、アイランド上の酸化物層２０５及び基板５０１を異方性ドライエッチングすれば、ノズル上部５２０ａが形成される。ここで、前記異方性ドライエッチングとしては、例えば、ＩＣＰ−ＲＩＥ（Ｉｎｄｕｃｔｉｖｅｌｙ  Ｃｏｕｐｌｅｄ  Ｐｌａｓｍａ−Ｒｅａｃｔｉｖｅ  Ｉｏｎ  Ｅｔｃｈｉｎｇ）が使われうる。しかし、これに限定されるものではない。このような異方性ドライエッチングによって、一定の断面積を有する空間を画定するノズル上部５２０ａが形成されうる。ここで、ノズル上部５２０ａの内壁面５２３ａは、円形または多角形の断面形状を有するように形成されうる。次いで、第３エッチングマスク２０７及び酸化物層２０４，２０５を除去する。これにより、ノズル下部５２０ｂとノズル上部５２０ａとが連結されることによってノズル５２０が形成される。
【００３８】
図１４Ａ及び図１４Ｂは、基板５１０の全面に酸化物層２０６を形成した様子を示した断面図及び平面図である。図１４Ａ及び図１４Ｂを参照すれば、基板５０１が、例えば、シリコン基板である場合には、ノズル５２０の内壁面５２３ａ，５２３ｂを含む基板５０１の全面に所定の酸化物層２０６、例えば、シリコン酸化物層をさらに形成しうる。これにより、本実施形態によるノズルプレートが完成される。
【００３９】
図１５〜図２１は、図５に示されたノズルプレートの製造方法を説明するための図である。以下では、前述した実施形態と異なる点を中心に説明する。
【００４０】
図１５は、基板６０１の下面にノズル下部６２０ｂを形成した様子を示した断面図である。図１５を参照すれば、まず、基板６０１を準備した後、基板６０１の下面に、ノズル下部領域を露出させる貫通孔３０１ａが形成された第１エッチングマスク３０１を形成する。基板６０１としては、例えば、シリコン基板が使われうる。そして、第１エッチングマスク３０１は、基板６０１の下面に所定の酸化物層、例えば、シリコン酸化物層を形成した後、これをパターニングすることによって形成されうる。次いで、第１エッチングマスク３０１を利用して、基板６０１の下面を異方性ドライエッチングすることによって、ノズル下部６２０ｂを形成する。ここで、前記異方性ドライエッチングとしては、例えば、ＩＣＰ−ＲＩＥが使われうる。このような異方性ドライエッチングによって、一定の断面積を有する空間を画定するノズル下部６２０ｂが形成されうる。図１６に示されたように、所望の上部ノズル６２０ａ（図２１）の長さに対応するように、基板６０１を所望の厚さに加工する。
【００４１】
図１７は、ノズル下部６２０ｂが形成された基板６０１の上面に、第２エッチングマスク３０３が形成された様子を示した断面図である。図１７を参照すれば、基板６０１の上面に、ノズル６２０（図２１）に対応するアイランドパターン３０３ａを有する第２エッチングマスク３０３を形成する。ここで、第２エッチングマスク３０３には、後述する突出部６３０（図２１）に対応する突出部パターン３０３ｂがさらに形成されうる。第２エッチングマスク３０３は、ノズル下部６２０ｂが形成された基板６０１の全面に所定の酸化物層、例えば、シリコン酸化物層を形成した後、基板６０１の上面に形成された酸化物層をパターニングすることによって形成されうる。この過程で、ノズル下部６２０ｂが形成された基板６０１の下面に酸化物層３０２が形成される。
【００４２】
図１８は、基板６０１の上面をエッチングすることによって、ノズル６２０の外壁面６２２を形成した様子を示した断面図である。図１８を参照すれば、第２エッチングマスク３０３を利用して、基板６０１の上面を所定深さに異方性ウェットエッチングすれば、基板６０１の上面にアイランドパターンによって突出したアイランドが形成され、このアイランドの周囲にトレンチ３２０が形成される。そして、突出部パターン３０３ｂによって、基板６０１の両側に沿って突出部６３０が形成されうる。この時に使われるエッチング液としては、ＴＭＡＨ溶液またはＫＯＨ溶液が使われうる。しかし、これらに限定されるものではない。このような異方性ウェットエッチングによって、ノズル６２０の外壁面６２２は、基板６０１の下面またはトレンチ３２０の底面に対して所定角度に傾斜して形成されうる。ノズル６２０の外壁面６２２は、円形または多様な多角形の断面形状を有しうる。次いで、基板６０１上に形成された酸化物層３０２及び第２エッチングマスク３０３を除去する。
【００４３】
図１９は、基板６０１上に、第３エッチングマスク３０７を形成した様子を示した断面図である。図１９を参照すれば、まず、基板６０１の全面に所定の酸化物層３０４，３０５、例えば、シリコン酸化物層を形成する。次いで、基板６０１の上面に形成された酸化物層３０５上に、ノズル上部領域を露出させる貫通孔が形成された第３エッチングマスク３０７を形成する。このような第３エッチングマスク３０７は、基板６０１の上面に形成された酸化物層３０５上にフォトレジストを塗布し、これをパターニングすることによって形成されうる。ここで、前記フォトレジストの塗布は、例えば、スプレーコーターによって行われうる。しかし、これに限定されるものではない。
【００４４】
図２０は、ノズル上部６２０ａを形成した様子を示した断面図である。図２０を参照すれば、第３エッチングマスク３０７を利用して、アイランド上の酸化物層３０５及び基板６０１を異方性ドライエッチングすれば、ノズル上部６２０ａが形成される。ここで、前記異方性ドライエッチングとしては、例えば、ＩＣＰ−ＲＩＥが使われうる。しかし、これに限定されるものではない。このような異方性ドライエッチングによって、一定の断面積を有する空間を画定するノズル上部６２０ａが形成されうる。ここで、ノズル上部６２０ａは、ノズル下部６２０ｂより小さな断面積を有する空間を画定するように形成されうる。そして、このようなノズル上部６２０ａの内壁面６２３ａは、円形または多角形の断面形状を有するように形成されうる。次いで、第３エッチングマスク３０７及び酸化物層３０４，３０５を除去する。これにより、ノズル下部６２０ｂとノズル上部６２０ａとが連結されることによって、ノズル６２０が形成される。
【００４５】
図２１は、基板６１０の全面に酸化物層３０６を形成した様子を示した断面図及び平面図である。図２１で基板６０１が、例えば、シリコン基板である場合には、ノズル６２０の内壁面６２３ａ，６２３ｂを含む基板６０１の全面に所定の酸化物層３０６、例えば、シリコン酸化物層をさらに形成されうる。
【００４６】
以上、本発明の実施形態が説明されたが、これは、例示的なものに過ぎず、当業者ならば、これから多様な変形及び均等な他の実施形態が可能であるということが分かるであろう。
【産業上の利用可能性】
【００４７】
本発明は、インクジェットプリンティングに好適に適用可能である。
【符号の説明】
【００４８】
５００  ノズルプレート、
５１０  ボディ部、
５２０  ノズル、
５３０  突出部。
【図１】
2010125853.tif 000003
【図２】
2010125853.tif 000004
【図３】
2010125853.tif 000005
【図４Ａ】
2010125853.tif 000006
【図４Ｂ】
2010125853.tif 000007
【図５】
2010125853.tif 000008
【図６Ａ】
2010125853.tif 000009
【図６Ｂ】
2010125853.tif 000010
【図７Ａ】
2010125853.tif 000011
【図７Ｂ】
2010125853.tif 000012
【図８】
2010125853.tif 000013
【図９Ａ】
2010125853.tif 000014
【図９Ｂ】
2010125853.tif 000015
【図１０Ａ】
2010125853.tif 000016
【図１０Ｂ】
2010125853.tif 000017
【図１１】
2010125853.tif 000018
【図１２】
2010125853.tif 000019
【図１３】
2010125853.tif 000020
【図１４Ａ】
2010125853.tif 000021
【図１４Ｂ】
2010125853.tif 000022
【図１５】
2010125853.tif 000023
【図１６】
2010125853.tif 000024
【図１７】
2010125853.tif 000025
【図１８】
2010125853.tif 000026
【図１９】
2010125853.tif 000027
【図２０】
2010125853.tif 000028
【図２１】
2010125853.tif 000029